【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
（ａ）全固形分の６０〜９７重量パーセントである、フィブリル化木材パルプ繊維状構造物と、
（ｂ）全固形分の３〜４０重量パーセントであるフィブリル化ポリアレーンアゾール繊維状構造物と
を含んでなる、強化材または加工助剤として使用するためのパルプであって、
木材パルプおよびポリアレーンアゾール繊維状構造物が５ｍｍ以下の平均最大寸法、１．３ｍｍ以下の長さ加重平均長さ、ならびにスタークおよびフィブリルを有し、ここで、木材パルプ・フィブリルおよび／またはスタークがポリアレーンアゾール・フィブリルおよび／またはスタークと実質的に交絡しているパルプ。
【請求項２】
摩擦改良剤と、
バインダーと、
請求項１に記載のパルプを含んでなる繊維強化材と
を含んでなる摩擦材料。
【請求項３】
バインダーと、
請求項１に記載のパルプを含んでなる繊維強化材と
を含んでなる流体シーリング材。
【請求項４】
請求項１に記載のパルプとバインダーとを含んでなる紙。
【請求項５】
（ａ）（１）１ｃｍ以下の平均長さを有し、原料中の全固形分の６０〜９７重量パーセントである木材パルプ繊維、
（２）１０ｃｍ以下の平均長さを有し、原料中の全固形分の３〜４０重量パーセントである剛性ロッド・ポリアレーンアゾール繊維、ならびに
（３）全原料の９５〜９９重量パーセントである水
を含むパルプ原料を組み合わせる工程と、
（ｂ）原料をほぼ均一なスラリーへ混合する工程と、
（ｃ）スラリーを同時に、
（１）フィブリル化木材パルプ繊維およびポリアレーンアゾール繊維を、スタークおよびフィブリル付きの不規則形状のフィブリル化繊維状構造物へフィブリル化し、切断し、そしてパルプ状にすること、ならびに
（２）精製スラリーがほぼ均一であるように全固形分を分散させること
によって共精製する工程と、
（ｄ）水を精製スラリーから除去する工程と
を含んでなる、強化材として使用するためのフィブリル化木材パルプおよびポリアレーンアゾールパルプの製造方法であって、
それによって、フィブリル化木材パルプおよびポリアレーンアゾール繊維状構造物が５ｍｍ以下の平均最大寸法、１．３ｍｍ以下の長さ加重平均長さを有する状態でフィブリル化木材パルプおよびポリアレーンアゾールパルプを生成し、そしてフィブリル化木材パルプ・フィブリルおよび／またはスタークがポリアレーンアゾール・フィブリルおよび／またはスタークと実質的に交絡している方法。
【請求項６】
（ａ）水と、
（１）パルプ中の全固形分の６０〜９７重量パーセントである木材パルプ繊維、および
（２）パルプ中の全固形分の３〜４０重量パーセントである剛性ロッド・ポリアレーンアゾール繊維
よりなる群からの第１繊維とを含む原料を組み合わせる工程と、
（ｂ）組み合わせられた原料をほぼ均一な懸濁液へ混合する工程と、
（ｃ）懸濁液をディスクリファイナーで精製し、それによって繊維を１０ｃｍ以下の平均長さを有するように切断し、そして繊維の少なくとも一部を不規則形状のフィブリル化繊維状構造物へフィブリル化し、そしてパルプ状にする工程と、
（ｄ）精製懸濁液、１０ｃｍ以下の平均長さを有する（ａ）（１および２）の群の第２繊維、および、必要に応じて、水濃度を全原料の９５〜９９重量パーセントに上げるための、水を含む原料を組み合わせる工程と、
（ｅ）必要に応じて、原料を混合してほぼ均一な懸濁液を形成する工程と、
（ｆ）混合懸濁液を同時に、
（１）木材パルプおよびポリアレーンアゾール繊維の全てまたは実質的に全てがスタークおよびフィブリル付きの不規則形状のフィブリル化木材パルプおよびポリアレーンアゾール繊維状構造物へ変換されるように懸濁液中の固形分をフィブリル化し、切断し、そしてパルプ状にすること、および
（２）精製スラリーがほぼ均一であるように全固形分を分酸させること
によって共精製する工程と、
（ｇ）水を精製スラリーから除去する工程と
を含んでなる、強化材および加工助剤として使用するためのフィブリル化木材パルプおよびポリアレーンアゾールパルプの製造方法であって、
それによって、フィブリル化木材パルプおよびポリアレーンアゾール繊維状構造物が５ｍｍ以下の平均最大寸法、１．３ｍｍ以下の長さ加重平均長さを有する状態で木材パルプおよびポリアレーンアゾールパルプを生成し、そして木材パルプ・フィブリルおよび／またはスタークがポリアレーンアゾール・フィブリルおよび／またはスタークと実質的に交絡している方法。
【手続補正２】
【補正対象書類名】明細書
【補正対象項目名】０１００
【補正方法】変更
【補正の内容】
【０１００】
いったん所望のガスケット材料厚さが達成されると、ロールを停止し、ガスケット材料をホットロールから切り取り、所望のサイズに切断するおよび／またはパンチで打ち抜く。さらなる加圧または加熱は全く必要とされず、材料はいつでもガスケットとして機能することができる。この方法で約７ｍｍ厚さまでのガスケットを製造することができる。しかしながら、この方法で製造されたほとんどのガスケットは、はるかにより薄く、普通は厚さが約３ｍｍ以下である。
本発明の特に好ましい態様を以下に示す。
［１］
（ａ）全固形分の６０〜９７重量パーセントである、フィブリル化木材パルプ繊維状構造物と、
（ｂ）全固形分の３〜４０重量パーセントであるフィブリル化ポリアレーンアゾール繊維状構造物と
を含んでなる、強化材または加工助剤として使用するためのパルプであって、
木材パルプおよびポリアレーンアゾール繊維状構造物が５ｍｍ以下の平均最大寸法、１．３ｍｍ以下の長さ加重平均長さ、ならびにスタークおよびフィブリルを有し、ここで、木材パルプ・フィブリルおよび／またはスタークがポリアレーンアゾール・フィブリルおよび／またはスタークと実質的に交絡しているパルプ。
［２］
木材パルプ繊維状構造物が全固形分の約６０〜７５重量パーセントである［１］に記載のパルプ。
［３］
ポリアレーンアゾール繊維状構造物が全固形分の約２５〜４０重量パーセントである［１］に記載のパルプ。
［４］
１００〜７００ｍｌのカナダ標準ろ水度（ＣＳＦ）を有する［１］に記載のパルプ。
［５］
ポリアレーンアゾールが剛性ロッド・ポリベンザゾールポリマーまたは剛性ロッド・ポリピリダゾールポリマーである［１］に記載のパルプ。
［６］
ポリベンザゾールがポリベンゾビスオキサゾールである［５］に記載のパルプ。
［７］
ポリピリダゾールがポリピリドビスイミダゾールである［５］に記載のパルプ。
［８］
摩擦改良剤と、
バインダーと、
［１］に記載のパルプを含んでなる繊維強化材と
を含んでなる摩擦材料。
［９］
摩擦改良剤が金属粉末、研磨材、滑剤、有機摩擦改良剤、およびそれらの混合物よりなる群から選択され、そして
バインダーが木材パルプ化樹脂、メラミン樹脂、エポキシ樹脂およびポリイミド樹脂、ならびにそれらの混合物よりなる群から選択される
［８］に記載の摩擦材料。
［１０］
バインダーと、
［１］に記載のパルプを含んでなる繊維強化材と
を含んでなる流体シーリング材。
［１１］
バインダーがニトリルゴム、ブタジエンゴム、ネオプレン、スチレン・ブタジエンゴム、ニトリル−ブタジエンゴム、およびそれらの混合物よりなる群から選択される［１０］に記載の流体シーリング材。
［１２］
［１］に記載のパルプとバインダーとを含んでなる紙。
［１３］
（ａ）（１）１ｃｍ以下の平均長さを有し、原料中の全固形分の６０〜９７重量パーセントである木材パルプ繊維、
（２）１０ｃｍ以下の平均長さを有し、原料中の全固形分の３〜４０重量パーセントである剛性ロッド・ポリアレーンアゾール繊維、ならびに
（３）全原料の９５〜９９重量パーセントである水
を含むパルプ原料を組み合わせる工程と、
（ｂ）原料をほぼ均一なスラリーへ混合する工程と、
（ｃ）スラリーを同時に、
（１）フィブリル化木材パルプ繊維およびポリアレーンアゾール繊維を、スタークおよびフィブリル付きの不規則形状のフィブリル化繊維状構造物へフィブリル化し、切断し、そしてパルプ状にすること、ならびに
（２）精製スラリーがほぼ均一であるように全固形分を分散させること
によって共精製する工程と、
（ｄ）水を精製スラリーから除去する工程と
を含んでなる、強化材として使用するためのフィブリル化木材パルプおよびポリアレーンアゾールパルプの製造方法であって、
それによって、フィブリル化木材パルプおよびポリアレーンアゾール繊維状構造物が５ｍｍ以下の平均最大寸法、１．３ｍｍ以下の長さ加重平均長さを有する状態でフィブリル化木材パルプおよびポリアレーンアゾールパルプを生成し、そしてフィブリル化木材パルプ・フィブリルおよび／またはスタークがポリアレーンアゾール・フィブリルおよび／またはスタークと実質的に交絡している方法。
［１４］
木材パルプ繊維が５０ｍｇ／１００ｍ以下の粗さを有し、そしてポリアレーンアゾール繊維が２．５デシテックス以下の線密度を有する［１３］に記載の方法。
［１５］
パルプが同じ材料の実質的な凝集体を含まない［１３］に記載の方法。
［１６］
精製工程が混合スラリーを一連のディスクリファイナーに通すことを含んでなる［１３］に記載の方法。
［１７］
（ａ）水と、
（１）パルプ中の全固形分の６０〜９７重量パーセントである木材パルプ繊維、および
（２）パルプ中の全固形分の３〜４０重量パーセントである剛性ロッド・ポリアレーンアゾール繊維
よりなる群からの第１繊維とを含む原料を組み合わせる工程と、
（ｂ）組み合わせられた原料をほぼ均一な懸濁液へ混合する工程と、
（ｃ）懸濁液をディスクリファイナーで精製し、それによって繊維を１０ｃｍ以下の平均長さを有するように切断し、そして繊維の少なくとも一部を不規則形状のフィブリル化繊維状構造物へフィブリル化し、そしてパルプ状にする工程と、
（ｄ）精製懸濁液、１０ｃｍ以下の平均長さを有する（ａ）（１および２）の群の第２繊維、および、必要に応じて、水濃度を全原料の９５〜９９重量パーセントに上げるための、水を含む原料を組み合わせる工程と、
（ｅ）必要に応じて、原料を混合してほぼ均一な懸濁液を形成する工程と、
（ｆ）混合懸濁液を同時に、
（１）木材パルプおよびポリアレーンアゾール繊維の全てまたは実質的に全てがスタークおよびフィブリル付きの不規則形状のフィブリル化木材パルプおよびポリアレーンアゾール繊維状構造物へ変換されるように懸濁液中の固形分をフィブリル化し、切断し、そしてパルプ状にすること、および
（２）精製スラリーがほぼ均一であるように全固形分を分酸させること
によって共精製する工程と、
（ｇ）水を精製スラリーから除去する工程と
を含んでなる、強化材および加工助剤として使用するためのフィブリル化木材パルプおよびポリアレーンアゾールパルプの製造方法であって、
それによって、フィブリル化木材パルプおよびポリアレーンアゾール繊維状構造物が５ｍｍ以下の平均最大寸法、１．３ｍｍ以下の長さ加重平均長さを有する状態で木材パルプおよびポリアレーンアゾールパルプを生成し、そして木材パルプ・フィブリルおよび／またはスタークがポリアレーンアゾール・フィブリルおよび／またはスタークと実質的に交絡している方法。